(57)【特許請求の範囲】
【請求項１】
水不溶性エマルションポリマーの水性懸濁物または分散物を含むフロアポリッシュ組成物のレベリング改良方法であって、クマリンおよび／またはその誘導体を、組成物中のポリマー固形分に基づいて０．０５から１０重量％の量で該組成物に加えることを含む方法。
【請求項２】
クマリンまたはその誘導体が、以下の一般式を有する、請求項１記載の方法：
【化１】
0004054475.tif 000011
式中、ＲはＨまたは（Ｃ１−Ｃ１２）アルキル、（Ｃ３−Ｃ１２）脂環式基、（Ｃ１−Ｃ１２）アルキルハライド、またはカルボキシ基であり、Ｒ２はＨ、ヒドロキシ（−ＯＨ）、アミン（−ＮＨ２）、（Ｃ１−Ｃ１２）アルキルアミン、または脂環式アミン基である。
【請求項３】
クマリン誘導体が、７−（ジエチルアミノ）−４−メチルクマリンである、請求項１記載の方法。
【請求項４】
クマリンおよび／またはその誘導体が、ポリマー固形分に基づいて０．１から５重量％の量で存在する、請求項１記載の方法。
【請求項５】
クマリンおよび／またはその誘導体を、組成物中のポリマー固形分に基づいて０．０５から１０重量％の量で含み、更に酸官能基残基を有する１以上の水不溶性エマルションポリマーの水性懸濁物または分散物を含む、フロアポリッシュ組成物。
【請求項６】
フロアポリッシュ組成物のレベリングを改良するための、クマリンおよび／またはその誘導体の、組成物中のポリマー固形分に基づいて０．０５から１０重量％の量で、フロアポリッシュ組成物中において使用する方法。
【請求項７】
前記エマルションポリマーが、少なくとも１つのビニル芳香族モノマーを１０重量％〜５０重量％、少なくとも１つの酸モノマーを３重量％〜５０重量％、および（Ｃ１−Ｃ２０）アルキル（メタ）アクリレートから選択される少なくとも１つのモノマーを３０重量％〜９７重量％含むモノマー混合物から生成される、請求項５記載のフロアポリッシュ組成物。
【発明の詳細な説明】
【０００１】
本発明はフロアポリッシュ組成物のレベリング改良方法および改良されたレベリングを有するフロアポリッシュ組成物に関する。
【０００２】
フロアポリッシュ組成物はフロアポリッシュビヒクル組成物と、１以上の他の有用なフロアポリッシュ成分、たとえば、アルカリ可溶性樹脂、可塑剤、ワックス、防腐剤、分散剤、造膜助剤（ｃｏａｌｅｓｃｅｎｔｓ）、レベリング剤および螢光増白剤（ｏｐｔｉｃａｌ  ｂｒｉｇｈｔｅｎｅｒｓ）を含む。
【０００３】
レベリング剤は、床の上に適用された後のポリッシュの外観を改良するために、フロアポリッシュ組成物に添加される。そのような薬剤は公知であり、たとえば、フッ素化合物（Ｄａｖｉｄ  Ａ  Ｂｕｔｍａｎ＆Ｍｙｒｏｎ  Ｔ  Ｐｉｋｅ，Ｃｈｅｍｉｃａｌ  Ｔｉｍｅｓ  ａｎｄ  Ｔｒｅｎｄｓ，Ｔｈｅ  Ｊｏｕｒｎａｌ  ｏｆ  Ｃｈｅｍｉｃａｌ  Ｓｐｅｃｉａｌｔｉｅｓ  Ｍａｎｕｆａｃｔｕｒｅｒｓ  Ａｓｓｏｃｉａｔｉｏｎ，  Ｊａｎｕａｒｙ  １９８１参照）、長鎖アルコール（米国特許第４４６０７３４号参照）、イソブチルイソブチレートのようなエステル類、パイン油のようなテルペノール化合物、およびトリブトキシエチルホスフェートのような有機ホスフェートが挙げられる。本発明の目的はフロアポリッシュ組成物のレベリング特性を改良することであり、かかる組成物は公知のレベリング剤を含んでいてもよい。
【０００４】
フロアポリッシュ組成物に二重の機能を提供する化合物はポリッシュの配合者に非常に望まれる。より高性能なポリッシユを提供するために１以上の他の成分を補助し、または性能の低下を伴うことなくポリッシュ組成物の１以上の他の成分を全部または部分的に置換できる化合物は、いずれもフロアポリッシュ組成物において有利に使用される。すなわち、本発明のさらなる目的は、フロアポリッシュ組成物のレベリングを改良するだけでなく、ポリッシュ組成物の何らかの他の性質をも改良できる化合物を特定することである。
【０００５】
いくつかの溶剤が二重の機能を提供し、フロアポリッシュに他の有用な特性を付与できることは公知である。たとえば、米国特許第４３７１３９８号は、（１）式ＲＣＨ＝ＣＨ２（式中Ｒは炭化水素基）を有するα−オレフィンを重合することにより形成される液体の水不溶性ポリオレフィン、（２）該ポリオレフィンのための乳化剤、（３）溶剤、および（４）水を含むポリッシュ組成物を開示する。実質的に悪影響を与えることなく所望の結果を達成する任意の好適な溶剤をポリッシュ中に使用することができることが教示されている。ミネラルスピリット、ケロシン、キシレンのような炭化水素、およびカルビトールタイプのような溶剤が、そのような好適な溶剤の例として特定されている。イソブチルイソブチレートおよびパイン油のような他の化合物も、ポリッシュにおける好適な溶剤として開示されている。イソブチルイソブチレートおよびパイン油はレベリング剤として開示されている。
【０００６】
螢光増白剤は、床の上に適用された後のポリッシュの外観またはきれいさ（ｃｌｅａｎｌｉｎｅｓｓ）を改良するために、フロアポリッシュ組成物に添加される。螢光増白剤の例としては、欧州特許第Ａ−０６９６６２５号および米国特許第Ａ−４３７１３９８号に開示され、さらに、チバガイギーにより商標名ＴＩＮＯＰＡＬの下で販売される、ジスチリルビフェニル−およびスチルベン−誘導体；さらに、ＵＶＩＴＥＸ  ＯＢとしてチバガイギーから入手可能な２，２’−（２，５−チオフェンジイル）ビス〔５−ｔｅｒｔ−ブチルベンズオキサゾール〕を含む。また、米国特許第Ａ−４３７１３９８号には、４−メチル−７−ジエチルアミンクマリンのようなクマリン誘導体がポリッシュ組成物中に螢光増白剤として使用できることが示唆されているが、そのような誘導体を含むポリッシュ組成物は具体的には開示されていない。
【０００７】
電着されたニッケルのレベリングはクマリンの存在下で改良されることは公知である（電解における電着されたニッケルの反射率と構造の検討；Ａ．Ｔ．Ｖａｇｒａｍｙａｎ  ａｎｄ  Ｎ．Ｋ．Ｂａｒａｂｏｓｈｋｉｎａ；Ｐｌａｔｉｎｇ；１９６７年８月；９３０−９４０頁参照）。
【０００８】
本発明により、水不溶性エマルションポリマーの水性懸濁物または分散物を含むフロアポリッシュ組成物のレベリング改良方法であって、クマリンおよび／またはその誘導体を、組成物中のポリマー固形分に基づいて約０．０５から約１０重量％の量で該組成物に加えることを含む方法が提供される。好ましくは、クマリンおよび／またはその誘導体は、前記ポリマー固形分に基づいて０．１から５重量％の量で存在する。
【０００９】
クマリンおよび／またはその誘導体を含むフロアポリッシュ組成物は、レベリング剤を含まない同様のポリッシ組成物に比較して改良されたレベリング特性を有することが見いだされた。さらに、すでにレベリング剤を含んでいるポリッシュ組成物のレベリング特性をクマリンおよび／またはその誘導体の添加により改良することができ、これらがごく少量存在するにすぎない場合でも改良されることを見いだした。これらの化合物は、ブライトネスを改良するためにフロアポリッシュ組成物に加えることのみが示唆されているので、かかる発見は驚くべきことである（米国特許第０４３７１３９８号）。実際、クマリンおよび／またはその誘導体を含むフロアポリッシュ組成物は、改良されたレベリングとブライトネスを有することが確認され、それにより、フロアポリッシュの配合者に高性能のポリッシュ組成物を提供することを可能にする。
【００１０】
本発明の他の態様は、クマリンおよび／またはその誘導体を、組成物中のポリマー固形分に基づいて０．０５から１０重量％、好ましくは０．１から５重量％の量で含むフロアポリッシュ組成物を提供する。
本発明のさらなる他の態様は、フロアポリッシュ組成物のレベリングを改良するための、クマリンおよび／またはその誘導体の、組成物中のポリマー固形分に基づいて０．０５から１０重量％、好ましくは０．１から５重量％の量で、フロアポリッシュ組成物中において使用する方法を提供する。
【００１１】
好ましくは、クマリンまたはその誘導体は、以下の一般式を有する：
【化２】
0004054475.tif 000002
【００１２】
式中、ＲはＨまたは（Ｃ１−Ｃ１２）アルキル、（Ｃ３−Ｃ１２）脂環式基、（Ｃ１−Ｃ１２）アルキルハライド、またはカルボキシ基であり、Ｒ２はＨ、ヒドロキシ（−ＯＨ）、アミン（−ＮＨ２）、（Ｃ１−Ｃ１２）アルキルアミン、または脂環式アミン基である。好ましくは、クマリンおよび／またはその誘導体は、クマリン、７−ジメチルアミノ−４−メチルクマリン、７−ヒドロキシ−４−メチルクマリン、７−アミノ−４−メチルクマリン、｛７−（ジメチルアミノ）−２，３−ジヒドロシクロペンタ−［ｃ］［１］ベンゾピラン−４（１Ｈ）−オン｝、｛７−（ジエチルアミノ）−４−（トリフロメチル）クマリン｝、｛２，３，６，７−テトラヒドロ−９−（トリフロメチル）−１Ｈ，５Ｈ，１１Ｈ−［１］ベンゾピラノ［６，７，８−ｉｊ］キノリジン（ｑｕｉｎｎｏｌｉｚｉｎ）−１１−オン｝、クマリン−３−カルボン酸、３−［２−（ジエチルアミノ）エチル］−７−ヒドロキシ−４−メチルクマリン、およびジヒドロクマリンからなる群から選択される。本発明において有用な、最も好ましいクマリン誘導体は、以下の式を有する７−（ジエチルアミノ）−４−メチルクマリン(クマリン１）である。
【００１３】
【化３】
0004054475.tif 000003
【００１４】
本発明のフロアポリッシュ組成物は、好ましくは酸官能基残基を有する１以上の水不溶性エマルションポリマーの水性懸濁物または分散物を含み、任意に多価金属イオンまたは錯体架橋剤を含む。たとえば、そのような化合物は、米国特許第Ａ−３３２８３２５、米国特許第Ａ−３４６７６１０、米国特許第Ａ−３５５４７９０、米国特許第Ａ−３５７３３２９、米国特許第Ａ−３７１１４３６、米国特許第Ａ−３８０８０３６、米国特許第Ａ−４１５０００５、米国特許第Ａ−４５１７３３０、米国特許第Ａ−５１４９７４５、米国特許第Ａ−５３１９０１８、米国特許第Ａ−５５７４０９０、および米国特許第Ａ−５６７６７４１に開示されている。
【００１５】
好ましくは、水不溶性エマルションコポリマーは少なくとも１０℃、より好ましくは少なくとも４０℃のＴｇを有する（Ｔｇはフォックス式（Ｆｏｘ  Ｅｑｕａｔｉｏｎ）を用いて算出された。１／Ｔｇ＝ＷＡ／ＴｇＡ＋ＷＢ／ＴｇＢ  、式中、Ｔｇはガラス転移温度（゜Ｋ）であり、ＴｇＡおよびＴｇＢは、ＡおよびＢのホモポリマーのガラス転移温度であり、さらにＷＡおよびＷＢはコポリマーのＡおよびＢ成分それぞれの重量分率を示す（Ｔ．Ｇ．Ｆｏｘ，Ｂｕｌｌ．Ａｍ．Ｐｈｙｓ．Ｓｏｃ．１，１２３，（１９５６）））。
【００１６】
水不溶性ポリマーは好ましくは、少なくとも１つのビニル芳香族モノマーを０重量％〜７０重量％まで、好ましくは１０重量％〜５０重量％；少なくとも１つの酸モノマーを３重量％〜５０重量％、好ましくは５重量％〜２０重量％；さらに、（Ｃ１−Ｃ２０）アルキル（メタ）アクリレート、好ましくは（Ｃ１−Ｃ１２）アルキル（メタ）アクリレートから選択される少なくとも１つのモノマーを９７重量％以下、好ましくは３０重量％〜９７重量％、さらにより好ましくは３０重量％〜７０重量％、含むモノマー混合物から生成される。
【００１７】
好ましくは、ビニル芳香族モノマーはアルファ、ベータエチレン性不飽和芳香族モノマーであり、好ましくは、スチレン（Ｓｔｙ）、ビニルトルエン、２−ブロモスチレン、ｏ−ブロモスチレン、ｐ−クロロスチレン、ｏ−メトキシスチレン、ｐ−メトキシスチレン、アリルフェニルエーテル、アリルトルイルエーテルおよびアルファ−メチルスチレンからなる群から選択される。
【００１８】
好ましくは、酸モノマーはアルファ、ベータモノエチレン性不飽和酸であり、好ましくは、マレイン酸、フマル酸、アコニット酸、クロトン酸、シトラコン酸、アクリルオキシプロピオン酸、アクリル酸、メタアクリル酸（ＭＡＡ）およびイタコン酸からなる群から選択される。ＭＡＡは最も好ましい。水不溶性フィルム形成性ポリマーを形成するために共重合されることのできる他のモノエチレン性不飽和酸モノマーは、不飽和脂肪族ジカルボン酸の部分的エステルおよびそのような酸のアルキルハーフエステルである。例えば、イタコン酸メチル、イタコン酸ブチル、フマル酸エチル、フマル酸ブチルおよびマレイン酸メチルのような、１〜６の炭素原子を含むアルキル基を有するイタコン酸、フマル酸およびマレイン酸のアルキルハーフエステルが挙げられる。
【００１９】
モノマー混合物は、メチルメタアクリレート（ＭＭＡ）、メチルアクリレート、エチルアクリレート、エチルメタアクリレート、ｎ−ブチルアクリレート（ＢＡ）、ブチルメタアクリレート（ＢＭＡ）、ｉｓｏ−ブチルメタアクリレート（ＩＢＭＡ）、２−エチルヘキシルアクリレート、ｎ−オクチルアクリレート、ｓｅｃ−ブチルアクリレート、シクロプロピルメタアクリレート、アセトアセトキシエチルアクリレート、アセトアセトキシエチルメタアクリレート、アセトアセトキシプロピルアクリレート、アセトアセトキシプロピルメタアクリレート、アセトアセトキシブチルアクリレート、アセトアセトキシブチルメタアクリレート、２，３−ジ（アセトアセトキシ）プロピルアクリレート、２，３−ジ（アセトアセトキシ）プロピルメタアクリレート、およびアリルアセトアセテートから選択されるモノマーを少なくとも１つ、９７重量％以下で含む。
【００２０】
モノマー混合物は、アクリロニトリル、メタアクリロニトリル、シス−およびトランス−クロトノニトリル、アルファ−シアノスチレン、アルファ−クロロアクリロニトリル、エチルビニルエーテル、イソプロピルビニルエーテル、イソブチル−およびブチル−ビニルエーテル、ジエチレングリコールビニルエーテル、デシルビニルエーテル、ビニルアセテート、イソボルニルメタアクリレート；２−ヒドロキシエチルメタアクリレート、２−ヒドロキシエチルアクリレート、３−ヒドロキシプロピルメタアクリレート、ブタンジオールアクリレート、３−クロロ−２−ヒドロキシプロピルアクリレート、２−ヒドロキシプロピルアクリレート、２−ヒドロキシプロピルメタアクリレートのようなヒドロキシアルキル（メタ）アクリレート；および２−メルカプトプロピルメタアクリレート、２−スルホエチルメタアクリレート、メチルビニルチオールエーテルおよびプロピルビニルチオエーテルのようなビニルチオール、のような極性または分極性のイオン非形成性の親水性モノマーを少なくとも１つ、０重量％〜４０重量％で含むこともできる。
【００２１】
モノマー混合物は、エステルの酸部分が芳香族および（Ｃ１からＣ１８）脂肪族酸から選択されるモノマー性ビニルエステルを少なくとも１つ、０重量％〜１０重量％で含むこともできる。そのような酸としては、蟻酸、酢酸、プロピオン酸、ｎ−酪酸、ｎ−吉草酸、パルミチン酸、ステアリン酸、フェニル酢酸、安息香酸、クロロ酢酸、ジクロロ酢酸、ガンマ−クロロ酪酸、４−クロロ安息香酸、２，５−ジメチル安息香酸、ｏ−トルイル酸、２，４，５−トリメトキシ安息香酸、シクロブタンカルボン酸、シクロヘキサンカルボン酸、１−（ｐ−メトキシフェニル）シクロヘキサンカルボン酸、１−（ｐ−トルイル）−１−シクロペンタンカルボン酸、ヘキサン酸、ミリスチン酸およびｐ−トルイル酸を含む。モノマーのヒドロキシビニル部分は、例えば、ヒドロキシエチレン、３−ヒドロキシペンタ−１−エン、３，４−ジヒドロキシブタ−１−エン、および３−ヒドロキシ−ペンタ−１−エンのようなヒドロキシビニル化合物から選択されることができ、そのような誘導体は、実際には酢酸およびヒドロキシエチレンのような前駆体化合物から調製することができないが、化合物が酢酸およびヒドロキシエチレンに由来すると考えられる酢酸ビニルモノマーの場合のように、純粋に形式的であると理解される。
【００２２】
本発明の水分散性水不溶性ポリマーの調製方法は公知である。乳化重合の実際は、Ｄ．Ｃ．Ｂｌａｃｋｌｅｙ，Ｅｍｕｌｓｉｏｎ  Ｐｏｌｙｍｅｒｉｚａｔｉｏｎ（Ｗｉｌｅｙ，１９７５）に詳細に論じられている。本発明のラテックスポリマーは内部可塑化（ｉｎｔｅｒｎａｌｌｙ  ｐｌａｓｔｉｃｉｚｅｄ）ポリマーエマルジョンを使用しても形成される。内部可塑化ポリマーエマルジョンの調製は米国特許第Ａ−４１５０００５号に詳細に記載されており、さらに非内部可塑化（ｎｏｎ−ｉｎｔｅｒｎａｌｌｙ  ｐｌａｓｔｉｃｉｚｅｄ）フロアポリッシュエマルジョンポリマーの調製は米国特許第Ａ−３５７３２３９号、米国特許第Ａ−３３２８３２５号、米国特許第Ａ−３５５４７９０号および米国特許第Ａ−３４６７６１０号に記載されている。
【００２３】
前述の公知の乳化重合技術は、本発明のポリマーラテックスを調製するために使用することができる。すなわち、モノマーは陰イオン性または非イオン性分散剤で乳化され、全モノマー重量に対して約０．５％〜１０％の分散剤が使用されることが好ましい。酸モノマーは水溶性で、使用される他のモノマーを乳化するのを助ける分散剤として役立つ。アンモニウムまたはカリウムパーサルフェートのようなフリーラジカル型の重合開始剤は単独でまたは、カリウムメタビスルフェートまたはナトリウムチオスルフェートのような促進剤と共に使用することができる。開始剤および促進剤は、一般に触媒と呼ばれ、共重合されるモノマー重量に基づいてそれぞれ０．１％〜２％の比率で使用することができる。重合温度は、例えば室温から９０℃、またはそれ以上であり、公知である。
【００２４】
本発明において役立つエマルジョンの重合方法に適する乳化剤の例としては、ナトリウムビニルスルホネートおよびナトリウムメタアリルスルホネートのような、アルキル、アリール、アルカリールおよびアルアルキルスルホネート、サルフェートおよびポリエーテルサルフェートのアルカリ金属およびアンモニウム塩；ホスホエチルメタアクリレートのような、対応するホスフェートおよびホスホネート；およびアルコキシル化された脂肪酸、エステル、アルコール、アミン、アミドおよびアルキルフェノールを含む。
【００２５】
メルカプタン、ポリメルカプタンおよびポリハロゲン化合物を含む連鎖移動剤は、ポリマー分子量を制御するために重合化混合物中にしばしば望まれる。
【００２６】
フロアポリッシュ組成物は好ましくは、前述の任意の態様で定義される水不溶性ポリマー、ポリマー中の酸残基の０％〜１００％当量の少なくとも１つの多価金属イオンまたは錯体架橋剤、および任意の少なくとも１つの、米国特許第Ａ−４５１７３３０号に示されるような、塩基性水酸基またはアルカリ金属の塩を含む。多価金属は好ましくは遷移金属であることができる。遷移金属イオンまたは錯体架橋剤の量がポリマー中の酸残基の２５〜８０当量％、および／または、遷移金属のモル比が１．０：０．２５〜１．０：２．０であるフロアポリッシュ組成物が好ましい。遷移金属量がポリマー中の酸残基の３０〜７０当量％、および／またはアルカリ金属に対する遷移金属のモル比が１．０：０．５〜１．０：１．５である組成物がより好ましい。
【００２７】
本発明に役立つ多価およびアルカリ金属イオンおよび錯体架橋剤は公知である。これらは、例えば、米国特許第Ａ−３３２８３２５号、米国特許第Ａ−３４６７６１０号、米国特許第Ａ−３５５４７９０号、米国特許第Ａ−３５７３３２９号、米国特許第Ａ−３７１１４３６号、米国特許第Ａ−３８０８０３６号、米国特許第Ａ−４１５０００５号、米国特許第Ａ−４５１７３３０号、米国特許第Ａ−５１４９７４５号および米国特許第Ａ−５３１９０１８号に開示されている。好ましい多価金属錯体としては、ジアンモニウム亜鉛（ＩＩ）およびテトラアンモニウム亜鉛（ＩＩ）イオン、カドミウムグリシネート、ニッケルグリシネート、亜鉛グリシネート、ジルコニウムグリシネート、亜鉛アラネート、銅ベータ−アラネート、亜鉛ベータ−アラネート、亜鉛バラネート、銅ビス−ジメチルアミノアセテートを含む。
【００２８】
多価およびアルカリ金属イオンおよび錯体架橋化合物は、特にｐＨが６．５から１０．５の範囲で、ポリッシュ組成物の水性溶媒に容易に溶ける。しかしながら、これらの化合物を含むポリッシュ組成物は乾燥した時に、本質的に水に不溶であるが除去可能なポリッシュ被覆物を形成する。多価金属錯体も溶液として水不溶性フィルム形成性ポリマーラテックスに添加することができる。これは、希釈アンモニアのようなアルカリ溶液中に金属錯体を溶解することによって達成することができる。アンモニアは多価金属化合物と錯体を形成するので、カドミウムグリシネートのような化合物は、アンモニア水溶液に溶解されたとき、カドミウムアンモニアグリシネートと名付けられる。記述される他の多価金属錯体も同様に名付けられる。
【００２９】
適合するためには、多価金属錯体はアルカリ溶液中で安定でなければならないが、ポリッシュコーティングのフィルム形成の間の金属イオンの解離が遅れるため、過剰に安定な錯体は望ましくない。
フロアポリッシュ組成物は、好ましくは１００℃未満、より好ましくは８０℃未満の最低造膜温度（ＭＦＴ）を有すべきである。
多価金属イオンおよび錯体架橋剤は、配合の任意の段階でポリッシュ組成物に添加することができる。クマリンおよび／またはその誘導体は、配合の任意の段階でポリッシュ組成物に添加することができる。同様に、アルカリ金属の塩基性塩は、配合の任意の段階で多価金属イオンおよび錯体架橋剤に添加することができる。
【００３０】
一般に、本発明のフロアポリッシュ組成物は次の主要成分を含む。
ａ）固形分として１０−１００重量部の、多価金属錯体および／またはアルカリ金属塩基性塩とあらかじめ架橋されているかまたは後に架橋される水不溶性ポリマー；
ｂ）固形分として０−９０重量部のワックスエマルジョン；
ｃ）固形分として０−９０重量部のアルカリ可溶性樹脂（ＡＳＲ）；
ｄ）ポリマー固形分の０．０１−２０重量部の、施用温度においてポリッシュフィルムを形成するに充分な、湿潤剤、乳化剤および分散剤、消泡剤、レベリング剤；螢光増白剤、可塑剤および造膜用溶剤（ｃｏａｌｅｓｃｉｎｇ  ｓｏｌｖｅｎｔｓ）；
ｅ）全ポリッシュ固形分を０．５％〜４５％、好ましくは５％〜３０％にするのに充分な水。
ａ）、ｂ）およびｃ）の合計は１００である。
【００３１】
ｃ）が存在する場合には、ｃ）の量はａ）の１００％以下、好ましくは、ａ）の重量の３％〜２５％である。満足なフロアポリッシュ配合物はＡＳＲを含まずに調製される。この様に、ＡＳＲは耐久性のあるフロアポリッシュ組成物の必須成分ではない。ポリッシュビヒクル組成物および他の配合物材料（ｄ）の固有の性質に依存して、全配合物コストを適度に減少させ、レベリングおよび光沢を改良し、さらに、アルカリストリッパに対するポリッシュ感受性を増加させるために、ポリッシュの配合者により望まれる最終的な特性のバランスおよびＡＳＲの品質に依存して、ＡＳＲは任意に添加される。
【００３２】
高速研磨ポリッシュ組成物に関しては、ワックスレベルはａ）、ｂ）およびｃ）の全固形分の好ましくは６重量％よりも多い。
クマリンおよび／またはその誘導体に加え、ポリッシュ組成物は他のレベリング剤および螢光増白剤を含むことができ、配合者により望まれる性質のバランスに応じ、それは公知のまたはそれ以下の量で使用することができる。
【００３３】
公知の湿潤剤、分散剤、消泡剤、可塑剤および造膜用溶剤は、配合者により望まれる性能のバランスに応じ、公知の量で使用することができる。香料またはオーダーマスキング剤（ｏｄｏｒ−ｍａｓｋｉｎｇ  ａｇｅｎｔｓ）、染料または着色剤、殺菌剤および静菌剤のような他の配合材料も任意に配合物に含まれる。
【００３４】
以下に示される比較試験と対比される、いくつかの好ましい態様である以下の実施例によって、発明はより明確に記載される。
【００３５】
レベリング性能のための床テスト
床テストエリアは残留するポリッシュがストリップされ、さらに次のような典型的な掃除夫の方法（ｊａｎｉｔｏｒｉａｌ  ｐｒｏｃｅｄｕｒｅ）で再ポリッシュされた。
【００３６】
床はルーズダート（ｌｏｏｓｅ  ｄｉｒｔ）を除去するためにダストモップをかけられた。市販のストリッパ溶液（「ＳＳＳ  Ｅａｓｙ  Ｓｔｒｉｐ」Ｓｔａｎｄａｒｉｚｅｄ  Ｓａｎｉｔａｔｉｏｎ  Ｓｙｓｔｅｍｓ，Ｉｎｃ．，Ｂｕｒｌｉｎｇｔｏｎ、Ｍａｓｓａｃｈｕｓｅｔｔｓ  ０１８０３）の１：１水溶液がストリングモップ（ｓｔｒｉｎｇ  ｍｏｐ）により約１０００平方フィート／ガロン（２５平方メートル／リットル）の比率で適用され、５分の浸漬期間後、１７５回転／分のフロアマシン（ｆｌｏｏｒ  ｍａｃｈｉｎｅ）上に取り付けた、直径１６インチ（０．４メートル）のブラックストリッピング（ｂｌａｃｋ  ｓｔｒｉｐｐｉｎｇ）フロアパッド（３Ｍ  Ｃｏｍｐａｎｙ、Ｓｔ．Ｐａｕｌ，Ｍｉｎｎｅｓｏｔａ  ５５１０１；「Ｓｃｏｔｃｈ  Ｂｒｉｔｅ」スリムラインフロアパッド）で床はこすり洗われ；ストリップされた床は澄んだ水で湿らせたモップ（ｄａｍｐ  ｍｏｐｐｉｎｇ）によって入念にリンスされ、そして乾かされた。ストリップされた床は床の交通の流れの通常の方向に対して垂直な２０平方フィート（２平方メートル）の領域に分けられた。各領域に対して、試験されるポリッシュの４回塗りの被覆がＳＳＳ  Ｆｉｎｉｓｈ  Ｗｉｄｅ  Ｂａｎｄ、Ｓｍａｌｌ  コットン／レーヨンストリングモップ  Ｎｏ．３７６２７を用いて、約２０００平方フィート／ガロン（５０平方メートル／リットル）の比率で適用されたそれぞれの被覆を塗布した直後に、試験領域の角から角にストリングモップを対角線に引くことにより、湿潤ポリッシュの表面に「Ｘ」を描いた 。各被覆は次の被覆が適用される前に１時間乾燥された。
【００３７】
被覆は均一なビニルおよびビニル組成物タイルからなる床に適用され、そして雰囲気条件で硬化された。被覆が乾燥された後、比較ポリッシュと比べて、「Ｘ」の消滅程度を目視で評価した。この試験は相対的な違いを区別するためにデザインされた。レベリングは次のスケールで評価された。
５−対照よりかなり良い
４−対照より良い
３−対照と等しい
２−対照より悪い
１−対照よりかなり悪い
【００３８】
耐ブラックヒールマーク性および耐スカッフ性
推奨される２インチ（５．０８センチメートル）ラバーキューブの代わりに商業的に入手可能なラバー靴ヒールが使用されたことを除いては、Ｃｈｅｍｉｃａｌ  Ｓｐｅｃｉａｌｉｔｙ  Ｍａｎｕｆａｃｔｕｒｅｓ  Ａｓｓｏｃｉａｔｉｏｎ  Ｂｕｌｌｅｔｉｎ  Ｎｏ．９−７３に記載されている耐ブラックヒールマーク性および耐スカッフ性の決定方法が使用された。さらに、被覆面を主観的に評価することに代えて、ブラックヒールおよびスカッフマークによって覆われた被覆面積のパーセンテージが決定された。これは透明なグラフ用紙で簡単に行われる。ブラックヒールマークは被覆上または内における実際のラバーの付着物であるのに対し、スカッフマークは光沢が減少した領域として現れる、被覆が物理的に移動された結果である。スカッフおよびブラックヒールマークは、踵が物に当たるところで独立してまたは同時に起こることができ、すなわちブラックヒールマークを除去した後に、スカッフが存在することができる。
【００３９】
光沢
ポリッシュ組成物の光沢性能を決定する方法は、「Ａｎｎｕａｌ  Ｂｏｏｋ  ｏｆ  ＡＳＴＭ  Ｓｔａｎｄａｒｄｓ」、Ｓｅｃｔｉｏｎ  １５、Ｖｏｌｕｍｅ１５．０４、Ｔｅｓｔ  Ｐｒｏｃｅｄｕｒｅ  ＡＳＴＭ  Ｄ  １４５５に記載されている。ガードナーバイクマイクロ−トリ−グロスメーター（Ｇａｒｄｎｅｒ  Ｂｙｋ  Ｍｉｃｒｏ−Ｔｒｉ−Ｇｌｏｓｓ  ｍｅｔｅｒ）、カタログ番号４５２０、が６０゜および２０゜グロスを記録するために使用された。
【００４０】
再被覆能
水ベースのエマルジョンフロアポリッシュの再被覆能を決定する方法は、「Ａｎｎｕａｌ  Ｂｏｏｋ  ｏｆ  ＡＳＴＭ  Ｓｔａｎｄａｒｄｓ」、Ｓｅｃｔｉｏｎ  １５、Ｖｏｌｕｍｅ  １５．０４、Ｔｅｓｔ  Ｐｒｏｃｅｄｕｒｅ  ＡＳＴＭ  Ｄ  ３１５３に記載されている。
【００４１】
耐水性
ポリッシュ組成物の耐水性を決定する方法は、「Ａｎｎｕａｌ  Ｂｏｏｋ  ｏｆ  ＡＳＴＭ  Ｓｔａｎｄａｒｄｓ」、Ｓｅｃｔｉｏｎ  １５、Ｖｏｌｕｍｅ  １５．０４、Ｔｅｓｔ  Ｐｒｏｃｅｄｕｒｅ  ＡＳＴＭ  Ｄ  １７９３に記載されており、さらに、次のスケールが被覆組成物の耐水性を評価するために使用された。
秀−コーティングにウオーターマークまたは知覚できる損傷なし
優−かすかな水の輪郭
良−わずかな程度のフィルム白化
並−ブリスターおよびリフティングを伴ったフィルム白化
不可−光沢の白化および吸着の喪失を伴った完全なフィルムの破損
【００４２】
洗剤耐性
洗剤耐性を決定する方法は、水で１／２０に希釈したＦｏｒｗａｒｄ（登録商標）（Ｓ．Ｃ．Ｊｏｈｎｓｏｎ  ａｎｄ  Ｓｏｎｓ、  Ｉｎｃ．；Ｒａｃｉｎｅ，ＷＩ）が試験洗剤溶液として使用されたことを除き、「Ａｎｎｕａｌ  Ｂｏｏｋ  ｏｆ  ＡＳＴＭ  Ｓｔａｎｄａｒｄｓ」、Ｓｅｃｔｉｏｎ  １５、Ｖｏｌｕｍｅ  １５．０４、Ｔｅｓｔ  Ｐｒｏｃｅｄｕｒｅ  ＡＳＴＭ  Ｄ  ３２０７に記載されている。
【００４３】
除去能
ポリッシュ除去能を決定する方法は、１％ＮＨ３水で１／２０に希釈したＦｏｒｗａｒｄ（登録商標）（Ｓ．Ｃ．Ｊｏｈｎｓｏｎ  ａｎｄ  Ｓｏｎｓ、Ｉｎｃ．；Ｒａｃｉｎｅ，ＷＩ）がストリッピング溶液として使用されたことを除き、「Ａｎｎｕａｌ  Ｂｏｏｋ  ｏｆ  ＡＳＴＭ  Ｓｔａｎｄａｒｄｓ」、Ｓｅｃｔｉｏｎ  １５、Ｖｏｌｕｍｅ  １５．０４、Ｔｅｓｔ  Ｐｒｏｃｅｄｕｒｅ  ＡＳＴＭ  Ｄ  １７９２に記載されている。
【００４４】
フィルム形成性
被覆組成物０．４ミリリットルを使用したドロー−ダウン（ｄｒａｗ−ｄｏｗｎ）が、０．００８インチ（０．０２センチメートル）のクリアランスを有する２インチ（５．０８センチメートル）幅ブレードアプリケーター（ＡＳＴＭ  Ｄ１４３６にて明示される）によって、ビニル組成物タイル上に４インチ（１０．１６センチメートル）の長さで適用された。ポリッシュ適用の直後に、タイルは１０℃の冷蔵庫中で水平面に置かれた。乾燥されたフィルムは次のように評価された。
秀−クレージング（ｃｒａｚｉｎｇ）なし
優−かすかな端部クレージング
良−明確な端部クレージング
並−非常にかすかな中央部クレージングを伴った明確な端部クレージング
不可−完全な端部および中央部クレージング
【００４５】
実施例
次の実施例は発明を例示する。
クマリン１に基づくフロアポリッシュ組成物の配合
ポリッシュビヒクル中に使用されるエマルジョンポリマーの性能を正確に評価するために、ポリマーはポリッシュとして配合されることが必要である。本発明のエマルジョンポリマーの配合は一般的なフロアポリッシュ配合手段で行われる。使用される材料およびそれらの比率並びに添加方法は、公知のエマルジョンポリマー技術で一般に行われるものと同様である。
【００４６】
【表１】
0004054475.tif 000004
【００４７】
【表２】
0004054475.tif 000005
【００４８】
実施例１−３は、Ｚｄａｎｏｗｓｋｉらの米国特許第４５１７３３０号に教示された技術により調製された公知の水性ベースのポリマーを使用して、本発明におけるレベリング特性の改良を示すものである。ポリマーラテックスは、３５ＢＡ／９ＭＭＡ／４０ＳＴ／１６ＭＡＡのモノマー組成で調製された。ラテックス組成物は、Ｚｎ（ＮＨ３）４（ＨＣＯ３）２として添加された、ラテックス固形分に対して３．６％のＺｎ＋＋、および、ＫＯＨとして添加された、ラテックス固形分に対して０．７％のＫ＋をさらに含む。実施例１はクマリン１を含まず、４．６％のジブチルフタレートを含む比較例である。
実施例１
実施例１は配合１Ａにより試験組成物に配合された。
【００４９】
実施例２
実施例２の組成物は、１％のクマリン１を含み、実施例１に記載されたものと同じ組成を有する。ジブチルフタレート中に溶解されたクマリン１の１４．８％溶液、１．２１ｇを周囲条件下で１００ｇのラテックスに加えた。実施例２は、配合１Ａにより試験組成物に配合された。
【００５０】
実施例３
実施例１および２の組成物はレベリング特性について試験された。結果は表１に示したが、これはクマリン１を含む被覆組成物は、公知のレベリング剤を含む被覆組成物のレベリング特性を改良することを示している。
【００５１】
【表３】
0004054475.tif 000006
【００５２】
実施例４−６は実施例１と同じラテックス組成を有する公知のポリマーを使用した、本発明のレベリング特性の改良を示す。
【００５３】
実施例４
実施例４はクマリン１を含まない比較例である。トリブトキシエチルホスフェートを使用しないことを除き、実施例４は実施例１に記載されたようにして試験組成物に配合された。
【００５４】
実施例５
実施例５の被覆組成物は、１％のクマリン１を含み、実施例１に記載されたものと同じ組成を有する。ジブチルフタレート中に溶解されたクマリン１の１４．８％溶液、１．２１ｇを周囲条件下で１００ｇのラテックスに加えた。トリブトキシエチルホスフェートを使用しないことを除き、実施例５は、実施例１に記載されたようにして試験組成物に配合された。
【００５５】
実施例６
【表４】
0004054475.tif 000007
【００５６】
実施例７−９は、公知の水性ベースポリマーを使用して、レベリング助剤であるトリブトキシエチルホスフェートを含む被覆組成物に配合したときの、本発明によるレベリング特性の改良を示す。
【００５７】
実施例７
３０ＢＡ／１０．５ＭＭＡ／５ＨＥＭＡ／４．５ＭＡＡ／／４０ＳＴＹ／５ＭＭＡ／５ＡＡのモノマー組成を有するポリマーラテックスが、Ｇｅｈｍａｎらによる米国特許第４１５０００５号に示される技術に従って調製された。ラテックス組成物は、Ｚｎ（ＮＨ３）４（ＨＣＯ３）２として添加された、ラテックス固形分に対して３．２％のＺｎ＋＋をも含む。実施例７はクマリン１を含まず、４．６％のジブチルフタレートを含む比較例である。
実施例７は配合１Ｂにより試験組成物に配合された。
【００５８】
実施例８
実施例８の被覆組成物は、１％のクマリン１を含み、ジブチルフタレートを含まないことを除き、実施例７に記載されたものと同じ組成を有する。ジブチルフタレート中に溶解されたクマリン１の１４．８％溶液、１．２１ｇを周囲条件下で１００ｇのラテックスに加えた。実施例８は、実施例７と同様にして試験組成物に配合された。
【００５９】
実施例９
【表５】
0004054475.tif 000008
【００６０】
実施例１０−１２は、公知のポリマーを使用して、レベリング助剤およびトリブトキシエチルホスフェートを含まない被覆組成物に配合したときの、本発明によるレベリング特性の向上を示す。
【００６１】
実施例１０
実施例７と同じラテックス組成を有するポリマーラテックスが調製された。このラテックスを、トリブトキシエチルホスフェートを含まないことを除き、実施例７に記載されたようにして試験組成物に配合された。実施例１０はクマリン１を含まない比較例である。
【００６２】
実施例１１
実施例１１の被覆組成物は、１％のクマリン１を含み、ジブチルフタレートを含まないことを除き、実施例１０に記載されたものと同じ組成を有する。ジブチルフタレート中に溶解されたクマリン１の１４．８％溶液、１．２１ｇを周囲条件下で１００ｇのラテックスに加えた。実施例１１は、実施例１０に記載されたようにして試験組成物に配合された。
【００６３】
実施例１２
【表６】
0004054475.tif 000009
【００６４】
実施例１３−１５は、公知の水性ベースポリマーを使用して、レベリング助剤であるトリブトキシエチルホスフェートを含む被覆組成物に配合したときの、本発明によるレベリング特性の向上を示す。
【００６５】
実施例１３
Ｚｄａｎｏｗｓｋｉらの米国特許第３３２８３２５号に教示された技術により、６２ＭＭＡ／２８ＢＡ／１０ＭＡＡのモノマー組成でポリマーラテックスが調製された。ラテックス組成物は、Ｚｎ（ＮＨ３）４（ＨＣＯ３）２として添加された、ラテックス固形分に対して３．２％のＺｎ＋＋をさらに含む。実施例１３はクマリン１を含まず、４．６％のジブチルフタレートを含む比較例である。
このラテックスは実施例１に記載されたようにして試験組成物に配合された。
【００６６】
実施例１４
実施例１４の被覆組成物は、１％のクマリン１を含み、ジブチルフタレートを含まないことを除き、実施例１３に記載されたものと同じ組成を有する。ジブチルフタレート中に溶解されたクマリン１の１４．８％溶液、１．２１ｇを周囲条件下で１００ｇのラテックスに加えた。実施例１４は、実施例１３に記載されたようにして試験組成物に配合された。
【００６７】
実施例１５
【表７】
0004054475.tif 000010